СПОСОБ ПРОИЗВОДСТВА ПЕРЕДЕЛЬНОГО ЧУГУНА В ДОМЕННОЙ ПЕЧИ С ПРИМЕНЕНИЕМ ГРАНУЛ, СОДЕРЖАЩИХ ТЕРМОПЛАСТИЧНЫЕ И ЦЕЛЛЮЛОЗНЫЕ МАТЕРИАЛЫ

1. Способ производства передельного чугуна в доменной печи, включающий этим:
a) загрузки доменной печи железной рудой и коксом;
b) вдувания восстанавливающего агента в доменную печь на уровне одной или более фурм в зоне горения доменной печи;
c) подачи горячего воздуха в зону горения доменной печи,
причем доменную печь также загружают гранулами в неизмельченной форме в качестве восстанавливающего агента и источника энергии в количестве более 10 кг/т
железа, при этом указанные гранулы содержат:
один термопластичный материал или более термопластичных материалов в количестве более 40% масс. в расчете на общую сухую массу гранул; и
один целлюлозный материал или более целлюлозных материалов в количестве более 20% масс., в расчете па общую сухую массу гранул;
d) и получения передельною чугуна в лещади доменной печи.
2. Способ по п. 1, согласно которому гранулы подают в верхнее загрузочное устройство вместе с железной рудой и коксом в качестве частичной замены кокса.
3. Способ по любому из пп. 1-2, согласно которому указанный восстанавливающий агент на стадии (b) содержит указанные гранулы.
4. Способ по любому из пп. 1-3, согласно которому восстанавливающий агент имеет теплотворную способность при неполном сгорании (HVIC), рассчитанную по формуле:
в диапазоне от примерно 6 до примерно 7 МДж/кг.
5. Способ по любому из пп. 1-4, согласно которому содержание кислорода в гранулах составляет от 20 до 30% масс. относительно сухой массы гранул.
6. Способ по любому из пп. 1-5, согласно которому содержание водорода в гранулах составляет от 7 до 8% масс. относительно сухой массы гранул.
7. Способ по любому из пп. 1-6, согласно которому теплота сгорания (LCV) составляет от 22 до 28 ГДж/т.
8. Способ по любому из пп. 1-7, согласно которому используют количество гранул, составляющее более 12 кг/т металла, предпочтительно более 15 кг/т и более предпочтительно более 20 кг/т металла.
9. Способ по п. 8, согласно которому используют количество гранул, составляющее примерно от 50 до 200 кг гранул на тонну горячего металла.
10. Способ по любому из пп. 1-9, согласно которому гранулы содержат:
один термопластичный материал или более термопластичных материалов в количестве от 40 до 70% масс. в расчете па общую сухую массу гранул; и
один целлюлозный материал или более целлюлозных материалов в количестве от 30 до 50% масс., предпочтительно от 30 до 45% масс. в расчете на общую сухую массу гранул.
11. Способ по любому из пп. 1-10, согласно которому гранулы имеют диаметр от 6 до 20 мм и длину от 4 до 50 мм.
3
12. Способ по любому из пп. 1-11, согласно которому зону горения поддерживают при адиабатической температуре пламени в диапазоне от примерно 1900°С до примерно 2500°С и при объеме воздуха в диапазоне от 1280 до 2000 нм/ кг × 1000.
13. Применение гранул, содержащих один термопластичный материал или более термопластичных материалов в количестве более 40% в расчете на общую сухую массу гранул и один целлюлозный материал или более целлюлозных материалов в количестве более 20% в расчете на общую сухую массу гранул, в качестве восстанавливающего агента в процессе производства стали в доменной печи, при этом указанные гранулы используют в неизмельченной форме.
14. Применение по п. 13, отличающееся тем, что указанные гранулы имеют характеристики по любому из пп. 4-11.
15. Применение по любому из пп. 13-14, отличающееся тем, что используют количество гранул, составляющее примерно от 25 до 250 кг гранул на тонну горячего металла.